(57)【要約】【課題】高い発泡倍率においても優れた強度が得られ、かつ施工時および施工後の寸法安定性に優れ、さらにホコリ等の汚れが付着しにくい発泡化粧材と、これを用いた壁紙を提供する。【解決手段】少なくとも基材と発泡樹脂層と表面樹脂層とをこの順に具備する発泡化粧材であって、発泡樹脂層は少なくとも水性エマルジョン系樹脂および発泡剤を含む樹脂組成物からなり、表面樹脂層は少なくとも水性エマルジョン系樹脂および導電性フィラーを含む樹脂組成物からなり、表面樹脂層は水性エマルジョン系樹脂１００重量部に対して導電性フィラーが０．１〜２０重量部含有されていることを特徴とする。【選択図】図１
2020183076.tif 000002
【特許請求の範囲】
【請求項１】
少なくとも基材と発泡樹脂層と表面樹脂層とをこの順に具備する発泡化粧材であって、
前記発泡樹脂層は少なくとも水性エマルジョン系樹脂および発泡剤を含む樹脂組成物からなり、
前記表面樹脂層は少なくとも水性エマルジョン系樹脂および導電性フィラーを含む樹脂組成物からなり、
前記表面樹脂層は前記水性エマルジョン系樹脂１００重量部に対して前記導電性フィラーが０．１〜２０重量部含有されており、
前記導電性フィラーのアスペクト比が３〜３００であることを特徴とする発泡化粧材。
【請求項２】
少なくとも基材と発泡樹脂層とを具備する発泡化粧材であって、
発泡樹脂層は少なくとも水性エマルジョン系樹脂、発泡剤、および導電性フィラーを含む樹脂組成物からなり、
前記発泡樹脂層は前記水性エマルジョン系樹脂１００重量部に対して前記導電性フィラーが０．１〜２０重量部含有されており、
前記導電性フィラーのアスペクト比が３〜３００であることを特徴とする発泡化粧材。
【請求項３】
前記導電性フィラーを含有する層の表面抵抗率が１０１３Ω／□以下であることを特徴とする請求項１または２に記載の発泡化粧材。
【請求項４】
前記導電性フィラーの長さが５〜３００μｍであることを特徴とする請求項１から３のいずれかに記載の発泡化粧材。
【請求項５】
前記導電性フィラーが炭素繊維であることを特徴とする請求項１から４のいずれかに記載の発泡化粧材。
【請求項６】
請求項１から５のいずれか１項に記載の発泡化粧材よりなる壁紙。
【発明の詳細な説明】
【技術分野】
【０００１】
本発明は、発泡化粧材に関する。
【背景技術】
【０００２】
従来、エチレン−ビニルエステル系共重合体等の熱可塑性樹脂を主体とする発泡性樹脂組成物からなる発泡樹脂層を設けた壁紙が知られている（例えば特許文献１参照）。例えば、水性エマルジョン系樹脂に発泡剤を加えて得られる樹脂組成物を基材上に塗布、乾燥、発泡させる方法等で製造される。
【先行技術文献】
【特許文献】
【０００３】
【特許文献１】特開２０１１−９４３１２号公報
【発明の概要】
【発明が解決しようとする課題】
【０００４】
発泡化粧材は、内部に気泡を有していることから、軽量で断熱性に優れる反面、強度不足となる傾向がある。また、これらの発泡化粧材は、施工時の糊付けによる伸縮や施工後の継ぎ目部分の伸縮により目隙や突き上げが生じる恐れがある。さらに、特に低湿度環境下で帯電しやすいため、ホコリ等の汚れが付着しやすいという懸念がある。
【０００５】
本発明は、上記事情に鑑みてなされたもので、高い発泡倍率においても優れた強度が得られ、かつ施工時および施工後の寸法安定性に優れ、さらにホコリ等の汚れが付着しにくい発泡化粧材と、これを用いた壁紙の提供を課題とする。
【課題を解決するための手段】
【０００６】
上記課題を解決するため、本発明のある態様に係る発泡化粧材は、少なくとも基材と発泡樹脂層と表面樹脂層とをこの順に具備する発泡化粧材であって、泡樹脂層は少なくとも水性エマルジョン系樹脂および発泡剤を含む樹脂組成物からなり、表面樹脂層は少なくとも水性エマルジョン系樹脂および導電性フィラーを含む樹脂組成物からなり、表面樹脂層は水性エマルジョン系樹脂１００重量部に対して該導電性フィラーが０．１〜２０重量部含有されており、導電性フィラーのアスペクト比が３〜３００であることを特徴とする。
【０００７】
本発明のある態様に係る発泡化粧材は、少なくとも基材と発泡樹脂層とを具備する発泡化粧材であって、発泡樹脂層は少なくとも水性エマルジョン系樹脂、発泡剤、および導電性フィラーを含む樹脂組成物からなり、発泡樹脂層は該水性エマルジョン系樹脂１００重量部に対して導電性フィラーが０．１〜２０重量部含有されており、導電性フィラーのアスペクト比が３〜３００であることを特徴とする。
【０００８】
また、発泡化粧材においては、導電性フィラーを含有する面側の表面抵抗率が１０１３Ω／□以下であっても良い。
【０００９】
また、発泡化粧材においては、導電性フィラーの長さが５〜３００μｍであっても良い。
【００１０】
また、発泡化粧材においては、導電性フィラーが炭素繊維であっても良い。
【００１１】
また、発泡化粧材よりなる壁紙であっても良い。
【発明の効果】
【００１２】
本発明によれば、高い発泡倍率においても優れた強度が得られ、かつ施工時および施工後の寸法安定性に優れ、さらにホコリ等の汚れが付着しにくい発泡化粧材と、これを用いた壁紙を提供できる。 
【図面の簡単な説明】
【００１３】
【図１】本発明の発泡化粧材の第１実施形態の一例の層構成を示す模式断面図。
【図２】本発明の発泡化粧材の第２実施形態の一例の層構成を示す模式断面図。
【発明を実施するための形態】
【００１４】
（第１実施形態）
以下、図１を参照しながら本発明の第１実施形態について説明する。
【００１５】
図１は本発明の発泡化粧材における第１実施形態の一例の層構成を示す模式断面図である。図１に示すように、支持体となる基材１の表面上に、少なくとも発泡剤２２が水性エマルジョン系樹脂２１中に混合分散された樹脂組成物からなる発泡樹脂層２を積層し、さらに発泡樹脂層２上に、少なくとも導電性フィラー３２が水性エマルジョン系樹脂３１中に混合分散された樹脂組成物からなる表面樹脂層３を積層して構成されるものである。発泡樹脂層２および表面樹脂層３は２層以上の多層から構成されていてもよい。また、絵柄模様４や凹凸模様５を設けてもよい。
【００１６】
基材１は、本発明の発泡化粧材の基材となるものであって、その材質は適宜選択することができる。本発明の発泡化粧材よりなる壁紙とする場合には、基材１として、壁紙用の上質紙、薄葉紙、和紙等の一般紙、あるいは、難燃紙、無機質紙など、いわゆる壁紙用裏打紙といわれるものを用いることができる。その坪量としては、３０〜３００ｇ／ｍ２が適当であり、好ましくは５０〜１５０ｇ／ｍ２である。
【００１７】
発泡樹脂層２は、基材１上に設けられ、水性エマルジョン系樹脂２１中に少なくとも発泡剤２２が混合分散されて構成されるものである。水性エマルジョン系樹脂２１は、エチレン−ビニルエステル系共重合体等の熱可塑性樹脂に適宜充填剤を加えたものである。必要に応じて、可塑剤、着色剤、分散剤、ブロッキング防止剤、消泡剤、増粘剤、紫外線吸収剤、光安定剤、酸化防止剤、艶消剤、滑剤、減摩剤、帯電防止剤、抗菌剤、防黴剤等の種々の添加剤が加えられてもよい。発泡樹脂層２は２層以上の多層から構成されていてもよく、このとき、層によって樹脂組成物の配合を変更してもよい。
【００１８】
水性エマルジョン系樹脂２１に用いる熱可塑性樹脂として具体的には、例えば、酢酸ビニル系樹脂、エチレン−ビニルエステル系共重合体、アクリル系樹脂、エチレン−（メタ）アクリル酸エステル系共重合体、ポリウレタン系樹脂、ポリエステル系樹脂、エポキシ系樹脂、シリコーン系樹脂、ポリブテン系樹脂、ポリブタジエン系樹脂、スチレン−ブタジエン系共重合体等を挙げることができ、これらの２種以上の共重合体または混合物を有効成分として含有していてもよい。
【００１９】
発泡剤２２としては、例えば炭酸水素ナトリウム、水素化ホウ素ナトリウム、炭酸アンモニウム等の無機系発泡剤や、アゾジカルボンアミド、アゾビスイソブチロニトリル、オキシビスベンゼンスルホニルヒドラジド等の有機系発泡剤、熱可塑性樹脂からなる殻の内部に低沸点液体を封入した熱膨張性中空微小球体（マイクロカプセル発泡剤）等を、それぞれ単独又は適宜組み合わせて使用することができる。このとき、透気度の高い水性エマルジョン系樹脂に対しては、発泡効果の高い熱膨張性中空微小球体が最も好ましく使用できる。
【００２０】
熱膨張性中空微小球体とは、加熱により膨張、発泡させることができる微小球体からなる発泡剤であり、例えば、ポリアクリロニトリル、アクリロニトリルとアクリル酸メチルの共重合体などからなる殻の内部にイソブタン、イソペンタン等の低沸点炭化水素を含有する粒径１〜５０μｍ程度、好ましくは２〜３０μｍ程度の球体などが挙げられる。 
【００２１】
発泡樹脂層２に含まれる充填剤としては、例えば水酸化アルミニウム、水酸化マグネシウム、炭酸カルシウム、炭酸マグネシウム、硫酸カルシウム、硫酸バリウム、水酸化第一鉄、塩基性炭酸亜鉛、塩基性炭酸鉛、珪砂、クレー、タルク、シリカ類、二酸化チタン、珪酸マグネシウム等が挙げられる。中でも、樹脂組成物配合の際の作業性等の理由から、水酸化アルミニウム、水酸化マグネシウム、炭酸カルシウム、炭酸マグネシウムが好適である。
【００２２】
表面樹脂層３は、発泡樹脂層２上に設けられ、水性エマルジョン系樹脂３１中に少なくとも導電性フィラー３２が混合分散されて構成されるものである。水性エマルジョン系樹脂３１としては、アクリル樹脂等の熱可塑性樹脂により構成され、発泡樹脂層２中の水性エマルジョン系樹脂２１と同種のものを用いても良い。必要に応じて、可塑剤、着色剤、分散剤、ブロッキング防止剤、消泡剤、増粘剤、紫外線吸収剤、光安定剤、酸化防止剤、艶消剤、滑剤、減摩剤、帯電防止剤、抗菌剤、防黴剤等の種々の添加剤を加えてもよい。表面樹脂層３は２層以上の多層から構成されていてもよく、このとき、層によって樹脂組成物の配合を変更してもよい。
【００２３】
水性エマルジョン系樹脂３１に用いる熱可塑性樹脂として具体的には、例えば、酢酸ビニル系樹脂、エチレン−ビニルエステル系共重合体、アクリル系樹脂、エチレン−（メタ）アクリル酸エステル系共重合体、ポリウレタン系樹脂、ポリエステル系樹脂、エポキシ系樹脂、シリコーン系樹脂、ポリブテン系樹脂、ポリブタジエン系樹脂、スチレン−ブタジエン系共重合体等を挙げることができ、これらの２種以上の共重合体または混合物を有効成分として含有していてもよい。
【００２４】
表面樹脂層３に含まれる導電性フィラー３２としては、導電性を有するものであれば特に限定されず、炭素系、金属系、金属酸化物系、導電性高分子系等の材料を用いることができる。これらの中でも軽量性と安全性の観点から炭素系のものが好適に用いられる。また、これらは単独で使用してもよく、また２種以上を混合して使用してもよい。
【００２５】
導電性フィラー３２の形状は特に限定するものではなく、繊維状、針状、フレーク状、プレート状、粉末状等のフィラーを用いることができる。これらの中でも、導電性やアスペクト比の観点から繊維状のものが好適に用いられる。
【００２６】
導電性フィラー３２の配合量は、水性エマルジョン系樹脂１００質量部に対して、０．１〜２０重量部、好ましくは０．５〜１０重量部である。該配合量が０．１重量部未満であると、所望の機械強度、寸法安定性、帯電防止性を得ることができず、一方、２０質量部を超えると、発泡性やエンボス性が悪化し、発泡化粧材としての性能が低下する。
【００２７】
導電性フィラー３２のアスペクト比（平均直径／厚み）は、３〜３００のものが好ましく、さらに好ましくは１０〜２００である。アスペクト比が３未満であると、所望の機械強度、寸法安定性、帯電防止性を得ることができず、一方、３００を超えると、導電性フィラーの一部が塗工層から突き出たりして外観を損なう恐れがあるため好ましくない。
【００２８】
導電性フィラー３２の平均長さは、５〜３００μｍのものが好ましく、さらに好ましくは１０〜２００μｍである。長さが５μｍ未満であると、所望の機械強度、寸法安定性、帯電防止性を得ることができず、一方、３００μｍを越えるとアスペクト比と同様、導電性フィラーの一部が塗工層から突き出たりして外観を損なう恐れがあるため好ましくない。
【００２９】
導電性フィラー３２として炭素繊維を用いる場合には、例えば、ポリアクリロニトリル系炭素繊維、ピッチ系炭素繊維、レーヨン系炭素繊維、カーボンウィスカー等の炭素繊維を用いることができる。
【００３０】
次に、本発明の発泡化粧材の製造方法の一例について説明する。 
【００３１】
まず、発泡樹脂層２および表面樹脂層３を構成する樹脂組成物を配合する。このとき、水性エマルジョン系樹脂３１としてエチレン−ビニルエステル系共重合体、また導電性フィラー３２として炭素繊維を用いる場合、樹脂組成物に含まれるエチレン−ビニルエステル系共重合体不揮発分を１００重量部として、炭素繊維が不揮発分で０．１〜２０重量部であることが好ましい。 
【００３２】
次に、配合した樹脂組成物を基材１上に塗工し、発泡樹脂層２および表面樹脂層３を形成する。樹脂組成物の塗工方法としては特に限定されるものではなく、例えばナイフコート法、ノズルコート法、ダイコート法、リップコート法、コンマコート法、グラビアコート法、ロータリースクリーンコート法、リバースロールコート法等の塗工方法が挙げられる。 
【００３３】
この際、発泡樹脂層２と表面樹脂層３は１層ずつ順次塗工形成しても良いし、多層塗工装置を用いて全層を同時に塗工形成しても良い。前者の場合には、より下層の層を乾燥固化した後により上側の層を塗工形成しても良いが、より下側の層を乾燥させずに湿潤状態において上側の層を塗工形成すると、各層間が相溶して層間密着性に優れる。 
【００３４】
発泡樹脂層２を構成する各層の厚さは特に限定されず、目的とする用途や要求特性に応じて適宜決定すればよい。例えば、壁紙として使用する場合、発泡樹脂層２の乾燥後の塗布量は５０〜３００ｇ／ｍ２、更に好ましくは、１００〜２５０ｇ／ｍ２程度とすることが好ましい。 
【００３５】
表面樹脂層３を構成する各層の厚さは特に限定されず、目的とする用途や要求特性に応じて適宜決定すればよい。例えば、壁紙として使用する場合、表面樹脂層３の乾燥後の塗布量は５〜１００ｇ／ｍ２、更に好ましくは、１０〜５０ｇ／ｍ２程度とすることが好ましい。
【００３６】
次に、基材１に塗工した発泡樹脂層２および表面樹脂層３の乾燥を行う。樹脂組成物の塗工後の乾燥方法としては、例えば熱風乾燥法、赤外線照射乾燥法、真空乾燥法等の、公知の各種の乾燥方法から選ばれる１種の単独、又は２種以上を組み合わせた方法を用いることができる。乾燥温度は、発泡性樹脂組成物の発泡開始温度を越えない範囲であることが必要である。例えば、エチレン−ビニルエステル系共重合体に熱膨張性マイクロカプセル発泡剤を添加した樹脂組成物を使用する場合、８０〜１２０℃の範囲であることが好ましい。このとき、発泡樹脂層２はゲル状となることもある。 
【００３７】
次に、必要に応じて表面樹脂層３に絵柄模様４を印刷する。表面樹脂層３の表面に水性インキを使用して、例えばグラビア印刷法、オフセット印刷法、スクリーン印刷法等にて適宜、絵柄模様４を印刷形成してもよい。 
【００３８】
発泡樹脂層２の発泡のための加熱方法としては、熱風加熱法又は赤外線加熱法、若しくはその併用などを用いることができる。加熱温度や加熱時間は、発泡樹脂層２を構成する樹脂組成物の主体となる熱可塑性樹脂の溶融粘度特性と、樹脂組成物に添加された発泡剤の発泡温度特性とによって決定される。例えば、エチレン−ビニルエステル系共重合体に熱膨張型マイクロカプセル発泡剤を添加した樹脂組成物を使用する場合の一般的な条件は、加熱温度１４０〜２００℃、加熱時間２０〜８０秒の範囲である。 
【００３９】
また、表面樹脂層３の表面に凹凸模様５を形成してもよい。形成法としては、加熱発泡後、発泡した表面樹脂層３の表面にエンボス版を押圧するメカニカルエンボス法、発泡抑制剤や発泡促進剤を使用したケミカルエンボス法が挙げられる。
【００４０】
（第２実施形態）
続いて、図２を参照しながら本発明の第２実施形態について説明する。
【００４１】
図２は本発明の発泡化粧材における第２実施形態の一例の層構成を示す模式断面図である。図２に示すように、支持体となる基材１の表面上に、少なくとも発泡剤２２および導電性フィラー２３が水性エマルジョン系樹脂２１中に混合分散された樹脂組成物からなる発泡樹脂層２を積層して構成されるものである。発泡樹脂層は２層以上の多層から構成されていてもよい。また、絵柄模様４や凹凸模様５を設けてもよい。
【００４２】
基材１および水性エマルジョン系樹脂２１、発泡剤２２、導電性フィラーについては、前述した第１実施形態で説明したものを用いることができる。導電性フィラー２３の配合量は、水性エマルジョン系樹脂１００質量部に対して、０．１〜２０重量部、好ましくは０．５〜１０重量部である。この場合、発泡樹脂層が最表面となるため強度低下しやすい場合があるが、発泡樹脂層を複数層とし、各層における発泡剤２２と導電性フィラー２３の配合量や各層の厚さを適宜調整することで強度低下を抑制することができる。
【００４３】
以下、本発明を実施例に基づいて具体的に説明する。 
【実施例】
【００４４】
（実施例１〜９）
実施例１〜９においては、第１実施形態の層構成の発泡化粧材を作成した。坪量１００ｇ／ｍ２の一般紙からなる基材１上に、下記に示す配合の樹脂組成物を、目付量（乾燥後の塗布量）１５０ｇ／ｍ２に塗工して、発泡樹脂層２を形成した。続いて、発泡樹脂層２上に、下記に示す配合の樹脂組成物を、目付量（乾燥後の塗布量）３０ｇ／ｍ２に塗工して、表面樹脂層３を形成した。その後、乾燥炉にて乾燥温度を９０℃、時間１分にて乾燥を行った。さらに、この表面樹脂層３上に水性インキを用いてグラビア印刷にて絵柄模様４を印刷した。最後に、発泡炉にて加熱温度を１８０℃、時間４０秒にて発泡させ、メカニカルエンボス法にてエンボスを行い、凹凸模様５を形成し、実施例１〜９の壁紙を得た。 
【００４５】
（発泡樹脂層形成組成物の配合）                      重量部 
熱可塑性樹脂    エチレン−酢酸ビニル共重合体        １００ 
充填剤          炭酸カルシウム                      １００ 
着色剤          二酸化チタン                          ２０ 
発泡剤          熱膨張性中空微小球体                  １０ 
【００４６】
（表面樹脂層形成組成物の配合）                      重量部 
熱可塑性樹脂    エチレン−酢酸ビニル共重合体        １００ 
充填剤          炭酸カルシウム                      １００ 
着色剤          二酸化チタン                          ２０ 
導電性フィラー  炭素繊維                      ※表１に示す
【００４７】
＜比較例＞ 
樹脂組成物中に含有される導電性フィラーを表２に記載のとおり変更して、比較例１〜８の壁紙を作成した。
【００４８】
（実施例１０〜１８）
実施例１０〜１８においては、第２実施形態の層構成の発泡化粧材を作成した。坪量１００ｇ／ｍ２の一般紙からなる基材１上に、下記に示す配合の樹脂組成物を、目付量（乾燥後の塗布量）１５０ｇ／ｍ２に塗工して、発泡樹脂層２を形成した。その後、乾燥炉にて乾燥温度を９０℃、時間１分にて乾燥を行った。さらに、この発泡樹脂層２上に水性インキを用いてグラビア印刷にて絵柄模様４を印刷した。最後に、発泡炉にて加熱温度を１８０℃、時間４０秒にて発泡させ、メカニカルエンボス法にてエンボスを行い、凹凸模様５を形成し、実施例１０〜１８の壁紙を得た。 
【００４９】
（発泡樹脂層形成組成物の配合）                      重量部 
熱可塑性樹脂    エチレン−酢酸ビニル共重合体        １００ 
充填剤          炭酸カルシウム                      １００ 
着色剤          二酸化チタン                          ２０
発泡剤          熱膨張性中空微小球体                  １０
導電性フィラー  炭素繊維                      ※表３に示す
【００５０】
＜比較例＞ 
樹脂組成物中に含有される導電性フィラーを表４に記載のとおり変更して、比較例９〜１６の壁紙を作成した。
【００５１】
実施例１〜１８および比較例１〜１６で得られた壁紙および樹脂組成物について、後述する方法で表面強度、寸法安定性、帯電防止性、外観を評価した。その結果を表１〜表４に示す。 
【００５２】
【表１】
2020183076.tif 000003
【００５３】
【表２】
2020183076.tif 000004
【００５４】
【表３】
2020183076.tif 000005
【００５５】
【表４】
2020183076.tif 000006
【００５６】
（表面強度）
ホフマンスクラッチハードネステスター（ＢＹＫ社製ＰＥ−１６１０）を用い、以下の荷重にて、試料表面をひっかき、傷付きの有無を目視判定した。５００ｇ荷重で傷がないものを壁紙として好ましく、７５０ｇ荷重で傷がないものを特に好ましいものとした。
〇：７５０ｇ荷重で傷無し
△：５００ｇ荷重で傷無し、７５０ｇ荷重で傷有り
×：５００ｇ荷重で傷有り
【００５７】
（寸法安定性） 
試料を９０ｃｍ×９０ｃｍの大きさに裁断し、試験片の基材１側に糊を塗布し、両端を合わせて折りたたんだ。３０分後、試料を半分の大きさに裁断し、石膏ボードに貼り付けた。そして、貼り付けた試料の中央部分を更にナイフカッターで真っ直ぐに裁断し、乾燥温度２５℃で１週間乾燥後、試験片の目隙を測定した。目隙が０．２ｍｍ未満のものを壁紙として好ましく、０．１５ｍｍ未満のものを特に好ましいものとした。
〇：目隙が０．１５ｍｍ未満
△：目隙が０．１５ｍｍ以上０．２ｍｍ未満
×：目隙が０．２ｍｍ以上
【００５８】
（帯電防止性）
試料を５ｃｍ×５ｃｍの大きさに裁断し、表面抵抗率計（三菱化学社製ＭＣＰ−ＨＴ４５０）を用いて試料の表面抵抗率を測定した。表面抵抗率が１×１０１３Ω／□以下のものを壁紙として好ましいものとした。
〇：表面抵抗率が１×１０１３Ω／□以下
×：表面抵抗率が１×１０１３Ω／□より大きい
【００５９】
（外観） 
作製した試料の外観形状を評価した。外観形状が良好のものを壁紙として好ましいものとした。
○：外観形状良好 
×：外観形状不良
【００６０】
実施例１〜１８及び比較例１〜１６で得た壁紙の表面強度、寸法安定性、帯電防止性、外観を評価したところ、実施例１〜１８で得た壁紙については、いずれの項目も良好（評価で○または△）であった。一方、比較例１〜１６で得た壁紙については、いずれかの項目で好ましくない（評価で×）結果となった。
【産業上の利用可能性】
【００６１】
本実施形態の発泡樹脂層および壁紙によれば、高い発泡倍率においても優れた強度が得られ、かつ施工時および施工後の寸法安定性に優れ、さらにホコリ等の汚れが付着しにくい発泡化粧材と、これを用いた壁紙を提供することができる。
【００６２】
以上、本発明の実施形態を詳述してきたが、実際には、上記の実施形態に限られるものではなく、本発明の要旨を逸脱しない範囲の変更があっても本発明に含まれる。
【符号の説明】
【００６３】
１      基材 
２      発泡樹脂層 
２１      水性エマルジョン系樹脂 
２２      発泡剤 
２３      導電性フィラー
３      表面樹脂層
３１      水性エマルジョン系樹脂
３２      導電性フィラー
４      絵柄印刷層 
５      エンボス凹凸模様
【図１】
2020183076.tif 000007
【図２】
2020183076.tif 000008